(57)【要約】【課題】  細心の注意、熟練した技能を必要とせず、指紋隆線を壊さず、水漏れ検体にも適用可能であり、暗色の検体にも適用可能な指紋検出用粉末および指紋検出方法を提供する。【解決手段】  棒磁石に刷毛状に付着させ、指紋隆線上に付着させることにより指紋を検出する方法に用いられる指紋検出用粉末であって、白色磁性粉体からなることを特徴とし、さらに白色顔料を含有することが好ましい。該指紋検出用粉末は、棒磁石に、刷毛状に付着させ、指紋隆線上に付着させることにより指紋検出が可能となる。【選択図】  なし【特許請求の範囲】
【請求項１】
棒磁石に刷毛状に付着させ、指紋隆線上に付着させることにより指紋を検出する方法に用いられる指紋検出用粉末であって、白色磁性粉体からなることを特徴とする指紋検出用粉末。
【請求項２】
さらに白色顔料を含有することを特徴とする請求項１記載の指紋検出用粉末。
【請求項３】
棒磁石に、白色磁性粉体からなる粉末を刷毛状に付着させ、該粉末を指紋隆線上に付着させる指紋検出方法。
【請求項４】
白色磁性粉体からなる粉末が、さらに白色顔料を含有することを特徴とする請求項３記載の指紋検出方法。
【発明の詳細な説明】
【技術分野】
【０００１】
本発明は、指紋検出用粉末および指紋検出方法に関し、詳細には、警察等の公安・捜査機関における鑑識用、犯罪捜査用の指紋検出用粉末および指紋検出方法に関する。
【背景技術】
【０００２】
犯罪鑑識では、潜在的に付着した指紋や足跡等の情報を視覚化して採取し、その情報を捜査官、裁判官、弁護士等に客観的に伝達しなければならない。而して、従来、指紋を採取するには、手の指が接触した箇所に指紋隆線の汗腺開口からの分泌物が付着するので、その分泌物に対して付着性の微粉末を撒布し、指紋を視覚化し、その視覚物をゼラチン紙等に転写している。
指紋検出用の粉末としては、顔料粉末を撥水性物質で表面処理してなるもの等が開示されている（例えば、特許文献１参照。）。
また、このような指紋検出用粉末の検体への撒布は、ブラシ等により行われていた。
【０００３】
しかし、ブラシ等による指紋検出用粉末の検体への撒布は、指紋隆線を壊し正確に指紋を検出できない虞がある。また、指紋隆線を壊さないようにするためには、細心の注意と熟練した技能を要する。さらに、犯罪が広範囲、検体が多数に及ぶ場合には、細心の注意と熟練した技能を有する鑑識作業員も疲労し、注意力も低下し、指紋隆線を壊し、また、検出すべき指紋を見落とす虞があった。また、検体が水濡れ検体の場合、指紋隆線の検体との付着が弱く、指紋隆線がより壊れ易いという問題がある。
【０００４】
一方、棒磁石を用いた指紋検出方法を、採用している捜査機関もあるり、その検出方法に用いる器具等も一般にも市販されている（例えば、非特許文献１参照。）。
【０００５】
【特許文献１】特開平１０−１５５７７４号公報
【非特許文献１】（株）ピー・エス・インダストリー、ホームページ、［平成１５年１０月３日検索］、インターネット＜URL：http://www.psiltd.co.jp/jpn/hist/index.htm＞
【発明の開示】
【発明が解決しようとする課題】
【０００６】
しかしながら、上記非特許文献１に記載の棒磁石を用いた方法は、指紋隆線を壊さず、水漏れ検体にも適用されるという利点を持ちながら、用いている磁性粉体が暗色であることから、検体が明色系に限定されているという問題が依然としてあった。
本発明は、上記従来の技術の問題点を克服し、細心の注意、熟練した技能を必要とせず、指紋隆線を壊さず、水漏れ検体にも適用可能であり、暗色の検体にも適用可能な指紋検出用粉末および指紋検出方法を提供しようとするものである。
【課題を解決するための手段】
【０００７】
本発明は、以下の通りである。
（１）棒磁石に刷毛状に付着させ、指紋隆線上に付着させることにより指紋を検出する方法に用いられる指紋検出用粉末であって、白色磁性粉体からなることを特徴とする指紋検出用粉末。
（２）さらに白色顔料を含有することを特徴とする前記（１）の指紋検出用粉末。
（３）棒磁石に、白色磁性粉体からなる粉末を刷毛状に付着させ、該粉末を指紋隆線上に付着させる指紋検出方法。
（４）白色磁性粉体からなる粉末が、さらに白色顔料を含有することを特徴とする前記（３）の指紋検出方法。
【発明の効果】
【０００８】
本発明の指紋検出用粉末および指紋検出方法によれば、細心の注意、熟練した技能を必要とせず、指紋隆線を壊さず、水漏れ検体にも適用可能であり、暗色の検体にも適用することができる。
【発明を実施するための最良の形態】
【０００９】
本発明の指紋検出用粉末および指紋検出方法に用いられる白色磁性粉体としては、特に限定されないが、暗色検体の指紋検出に適した明度と、棒磁石に刷毛状に付着し、かつ該刷毛状塊から、検体の指紋隆線上に付着させることができる程度の磁化を有していることが好ましい。具体的には、７９．６ｋＡ／ｍ（１ｋＯｅ）での質量磁化が３５Ａ・ｍ2／ｋｇ（ｅｍｕ／ｇ）以上、明度Ｌ*７５以上であることが好ましい。
該白色磁性粉体の粒径としては、特に限定されないが、Ｄ50径で１〜１００μｍが好ましい。
上記のような白色磁性粉体としては、例えば、特開平３−２７４２７８号、国際公開第９６／２８２６９号パンフレット、特開平７−９０３１０号、特開２０００−３１３８２３号等の各公報に開示のものが、好適に用いることができる。
【００１０】
また、本発明の指紋検出用粉末は、前記の白色磁性粉体の他に、さらに、白色顔料を含有していても良い。白色顔料を含有することにより、本発明の指紋検出用粉末を適用できる検体の種類がさらに広くなる。例えば、白色顔料を含むものは、皮革等からなる検体に対して、より顕著な検出効果を発揮することができる。
【００１１】
本発明の指紋検出用粉末に用いることができる白色顔料としては、特に限定されないが、特許第３３９２１０９号明細書、特開２００２−２８４５２３号公報、特開２００３−１１２９２１号公報、特開２００３−１３７５４８号公報等に記載の酸化チタン−炭酸カルシウム複合粒子、特許第３３９２０９９号明細書、特開２００３−６３８２１号公報等に記載のシリカ−炭酸カルシウム複合粒子、特開２００３−２０２２３号公報、特開２００３−６２４６９号公報、特開２００３−１３７５４４号公報等に記載の複合化炭酸カルシウム粒子等が挙げられ、その中でも特許第３３９２１０９号明細書に記載の酸化チタン−炭酸カルシウム複合粒子が好ましい。上記文献等に記載の白色顔料は、高隠蔽性を有し、比重が小さいことから、白色磁性粉体の磁気特性を劣化させずに、白色磁性粉体単体では検出能の低い検体、指紋隆線に対しても検出能が飛躍的に向上した。
【００１２】
本発明の指紋検出用粉末がさらに白色顔料を含有する場合には、白色顔料の含有割合は、特に限定されないが、０．０５〜５０ｗｔ％が好ましく、更に好ましくは０．１〜５ｗｔ％であり、最も好ましくは１．５ｗｔ％である。
【００１３】
本発明の指紋検出用粉末を刷毛状に付着させ指紋隆線上に付着させる為に用いる棒磁石としては、特に限定されないが、（株）ピー・エス・インダストリー製の簡易型マグナブラシ（ＰＳ１００８）等が好適に用いられる。
【実施例】
【００１４】
以下に本発明を実施例によって更に具体的に説明するが、勿論本発明の範囲は、これらによって限定されるものではない。
水１０００ｍｌにブドウ糖４５ｇと酒石酸４．５ｇ、エタノール１００ｍｌを溶解し、これを１週間室温で保存し還元液とした。硝酸銀７．０ｇを水１２０ｍｌに溶解し、２８％アンモニア水溶液（以下アンモニア水溶液）を６．０ｇ加え褐色の沈殿を完全に溶解させる。さらに１規定水酸化ナトリウム水溶液を１２５ｍｌ添加し、その際生じた黒色の沈殿が無くなるようにアンモニア水溶液を６．０ｇ添加し銀液とした。
【００１５】
上記銀液全量（２６４ｇ）に平均粒径（Ｄ50径）６０μｍ、比表面積０．３６ｍ2／ｇ、７９．６ｋＡ／ｍ（１ｋＯｅ）での質量磁化７０Ａ・ｍ2／ｋｇ（ｅｍｕ／ｇ）のシリカコート板状鉄粉９０ｇを加え、１０００ｒｐｍの撹拌および超音波分散を開始した。分散開始３分後に撹拌および超音波分散を続けたまま上記還元液２４０ｇをすばやく添加し１５分間反応させた。反応終了後２００ｍｌのイオン交換水で２回洗浄を行い、アンモニアイオン、還元液残分を除去し、最後に乾燥させ金属被覆粉体Ａを得た。この金属被覆粉体Ａの全銀（Ａｇ）量は４．０ｇであり、それから予想される金属膜の膜厚は０．０１２μｍであった。
【００１６】
次に、乾燥した金属被覆粉体Ａに酸化物皮膜を施す。
膜形成方法：
チタンエトキシド１５ｇをエタノール３００ミリリットルに溶解した溶液中に金属被覆粉体Ａ８５ｇを加え十分攪拌する。なお、使用するエタノールは１昼夜以上モレキュラーシーブ３Ａ１／８で十分脱水する。次に、この溶液を攪拌しながら、予め用意して置いたエタノール３００ｇに対し蒸留水７．５ｇを混合した含水アルコール溶液を徐々に滴下する。滴下終了後、５時間攪拌し、アルコール溶液を濾別し真空乾燥機で室温で８時間真空乾燥する。乾燥して被覆粉体Ｂを得る。被覆粉体Ｂの全ＴｉＯ2 量は５ｇであり、それから予想される膜厚は０．０４２μｍである。
【００１７】
再度還元液と銀液を調整する。還元液および銀液の組成および調製方法は前記の通りである。
【００１８】
この銀液全量（２６４ｇ）に被覆粉体Ｂ８０ｇ（銀被覆量３．２ｇ）を加え、１０００ｒｐｍの撹拌および超音波分散を開始した。分散開始３分後に撹拌および超音波分散を続けたまま上記還元液２４０ｇをすばやく添加し１５分間反応させた。反応終了後２００ｍｌのイオン交換水で２回洗浄を行い、アンモニアイオン、還元液残分を除去し、最後に乾燥させ金属被覆粉体Ｃを得た。この金属被覆粉体Ｃの全銀（Ａｇ）量は７．５ｇであり、それから予想される金属膜の膜厚は０．０１６μｍであった。かくして得られた金属被覆粉体Ｃは、明度Ｌ*８０の白色磁性粉体であった。
比較のため、原料のシリカコート板状鉄粉について測定した明度Ｌ*は５０であり、被覆を施すことにより、明度が大幅に向上した。
また、得られた白色磁性粉体である金属被覆粉体Ｃの７９．６ｋＡ／ｍ（１ｋＯｅ）での質量磁化は６０Ａ・ｍ2／ｋｇ（ｅｍｕ／ｇ）であった。
【００１９】
上記の通り得られた白色磁性粉体９８．５ｇと白色顔料１．５ｇとを十分に混合し、本発明の指紋検出用粉末を得た。
得られた本発明の指紋検出用粉末を、（株）ピー・エス・インダストリー製の簡易型マグナブラシ（ＰＳ１００８）に刷毛状に付着させ、下記の暗色検体上（乾燥もしくは水濡れ検体）に付けられた指紋の隆線上に付着させた。
【００２０】
暗色検体使用品目（全て市販のものを使用）
・紙
画用紙（黒色）、新聞紙（黒色、灰色印刷部分）、折り紙（黒色）、コピー用紙（黒色）
・樹脂製品
ビニールシート（黒色）、フロッピーディスク（黒色）、発泡スチロール（黒色）、パソコン（黒色、外側ケース部）、携帯電話（黒色、外側ケース部）
・皮革製品
財布（黒色・茶色）、ベルト（黒色）、靴（黒色）
・ゴム製品
ゴム板（黒色、天然ゴム・合成ゴム）
【００２１】
なお、指紋隆線上に付着しなかった粉末は、前記の簡易型マグナブラシ（ＰＳ１００８）で吸着回収した。
本発明の指紋検出用粉末および方法で検出した指紋は、暗色の検体であっても、容易にかつ明瞭にその紋様が確認できた。
【産業上の利用可能性】
【００２２】
本発明の指紋検出用粉末および指紋検出方法は、細心の注意、熟練した技能を必要とせず、指紋隆線を壊さず、水漏れ検体にも適用可能であり、暗色の検体にも適用することができ、現場においての指紋検出・採取が容易になる。